(57)【要約】【課題】塗料に配合した場合に、曲げ加工性を向上することができるポリオール樹脂、そのポリオール樹脂の製造方法、そのポリオール樹脂を備える塗料原料、および、そのポリオール樹脂を含む塗料組成物の製造方法を提供すること。【解決手段】ポリオール樹脂は下記一般式（１）で示される。ゲルパーミエーションクロマトグラフィーにより測定される数平均分子量が３９００以上である。【化１】2020090575.tif 000018（式中、Ｒ１、Ｒ１´はアルキレン基、Ｒ２、Ｒ２´はアルキル基またはアリール基、Ｒ３は水素原子、メチル基、Ｒ４〜Ｒ７は水素原子、ハロゲン原子、Ｒ８はメチレン基、メチルメチレン基、ジメチルメチレン基、メチルフェニルメチレン基、シクロヘキシリデン基、スルホニル基、エーテル基、ｎは繰り返し単位の数、ｘおよびｘ´は１または２、ｙおよびｙ´は０または１、ｘ＋ｙ＝２、ｘ´＋ｙ´＝２を示す。）【選択図】なし【特許請求の範囲】
【請求項１】
下記一般式（１）で示され、
ゲルパーミエーションクロマトグラフィーにより測定される数平均分子量が３９００以上であることを特徴とする、ポリオール樹脂。
【化１】
2020090575.tif 000013
（一般式（１）中、Ｒ１およびＲ１´は、互いに同一または相異なって、炭素数２〜１０の２価のアルキレン基を示し、Ｒ２およびＲ２´は、互いに同一または相異なって、炭素数１〜１０の１価のアルキル基または炭素数６〜１０のアリール基を示し、Ｒ３は水素原子またはメチル基を示し、Ｒ４、Ｒ５、Ｒ６、Ｒ７は、互いに同一または相異なって、水素原子またはハロゲン原子を示し、Ｒ８は、メチレン基、メチルメチレン基、ジメチルメチレン基、メチルフェニルメチレン基、シクロヘキシリデン基、スルホニル基、または、エーテル基を示し、ｎは、１以上の整数であって、繰り返し単位の数を示し、ｘは、１または２を示し、ｙは０または１を示し、かつ、ｘ＋ｙ＝２を示し、ｘ´は、１または２を示し、ｙ´は０または１を示し、ｘ´＋ｙ´＝２を示す。）
【請求項２】
反応溶媒を、５０℃以上１２０℃以下に加熱する第１工程と、前記反応溶媒に、下記一般式（２）で示されるアルカノールアミン化合物を連続供給または分割供給し、かつ、前記反応溶媒に、下記一般式（３）で示されるビスフェノール型エポキシ樹脂を連続供給または分割供給することにより、前記アルカノールアミン化合物およびビスフェノール型エポキシ樹脂を反応させ、ポリオール樹脂を含むポリオール樹脂溶液を調製する第２工程とを備える製造方法により得られることを特徴とする、請求項１に記載のポリオール樹脂。
【化２】
2020090575.tif 000014
（一般式（２）中、ｘ、ｙは、上記一般式（１）のｘ、ｙと同意義を示す。）
【化３】
2020090575.tif 000015
（一般式（３）中、Ｒ３〜Ｒ８は、上記一般式（１）のＲ３〜Ｒ８と同意義を示し、ｍは、１以上の整数であって、繰り返し単位の数を示す。）
【請求項３】
反応溶媒を、５０℃以上１２０℃以下に加熱する第１工程と、
前記反応溶媒に、下記一般式（２）で示されるアルカノールアミン化合物を連続供給または分割供給し、かつ、前記反応溶媒に、下記一般式（３）で示されるビスフェノール型エポキシ樹脂を連続供給または分割供給することにより、前記アルカノールアミン化合物および前記ビスフェノール型エポキシ樹脂を反応させ、ポリオール樹脂を含むポリオール樹脂溶液を調製する第２工程とを備えることを特徴とする、ポリオール樹脂の製造方法。
【化４】
2020090575.tif 000016
（一般式（２）中、ｘ、ｙは、上記一般式（１）のｘ、ｙと同意義を示す。）
【化５】
2020090575.tif 000017
（一般式（３）中、Ｒ３〜Ｒ８は、上記一般式（１）のＲ３〜Ｒ８と同意義を示し、ｍは、１以上の整数であって、繰り返し単位の数を示す。）
【請求項４】
さらに、前記ポリオール樹脂溶液を、１５０℃以上２５０℃以下に加熱する第３工程を備えることを特徴とする、請求項３に記載のポリオール樹脂の製造方法。
【請求項５】
請求項１または２に記載のポリオール樹脂と、前記ポリオール樹脂の水酸基と反応可能な官能基を有する化合物とを備えることを特徴とする、塗料原料。
【請求項６】
請求項１または２に記載のポリオール樹脂と、前記ポリオール樹脂の水酸基と反応可能な官能基を有する化合物とを混合する工程を備えることを特徴とする、塗料組成物の製造方法。
【発明の詳細な説明】
【技術分野】
【０００１】
本発明は、ポリオール樹脂、ポリオール樹脂の製造方法、塗料原料、および、塗料組成物の製造方法に関し、詳しくは、ポリオール樹脂、そのポリオール樹脂を製造する製造方法、そのポリオール樹脂を備える塗料原料、そのポリオール樹脂を含む塗料組成物を製造する製造方法に関する。
【背景技術】
【０００２】
従来、鋼板上に塗料組成物を、予め塗布することにより得られるプレコート鋼板は、建材、電気製品、自動車部品などの用途に広く使用されている。
【０００３】
このような塗料組成物は、例えば、ポリオール樹脂を含む主剤と、イソシアネートとを含む硬化剤とからなる。
【０００４】
このようなポリオール樹脂として、例えば、ビスフェノールＡ型エポキシ樹脂およびキシレンを配合し、１２０℃まで昇温させた後、ジエタノールアミンを配合し、１５０℃まで昇温することで、ビスフェノールＡ型エポキシ樹脂およびジエタノールアミンを反応させることにより得られるポリオール樹脂が提案されている（例えば、下記特許文献１の実施例１参照。）。
【先行技術文献】
【特許文献】
【０００５】
【特許文献１】特開昭６２−１６４７１４号公報
【発明の概要】
【発明が解決しようとする課題】
【０００６】
一方、プレコート鋼板は、成形加工されるため、鋼板に塗布された塗料組成物からなる塗膜には、優れた曲げ加工性が要求される。
【０００７】
しかし、特許文献１のポリオール樹脂を含む塗料により得られる塗膜では、曲げ加工性が不十分であるという不具合がある。
【０００８】
本発明は、塗料に配合した場合に、曲げ加工性を向上することができるポリオール樹脂、そのポリオール樹脂の製造方法、そのポリオール樹脂を備える塗料原料、および、そのポリオール樹脂を含む塗料組成物の製造方法を提供することにある。
【課題を解決するための手段】
【０００９】
本発明［１］は下記一般式（１）で示され、ゲルパーミエーションクロマトグラフィーにより測定される数平均分子量が３９００以上である、ポリオール樹脂である。
【００１０】
【化６】
2020090575.tif 000002
【００１１】
（一般式（１）中、Ｒ１およびＲ１´は、互いに同一または相異なって、炭素数２〜１０の２価のアルキレン基を示し、Ｒ２およびＲ２´は、互いに同一または相異なって、炭素数１〜１０の１価のアルキル基または炭素数６〜１０のアリール基を示し、Ｒ３は水素原子またはメチル基を示し、Ｒ４、Ｒ５、Ｒ６、Ｒ７は、互いに同一または相異なって、水素原子またはハロゲン原子を示し、Ｒ８は、メチレン基、メチルメチレン基、ジメチルメチレン基、メチルフェニルメチレン基、シクロヘキシリデン基、スルホニル基、または、エーテル基を示し、ｎは、１以上の整数であって、繰り返し単位の数を示し、ｘは、１または２を示し、ｙは０または１を示し、かつ、ｘ＋ｙ＝２を示し、ｘ´は、１または２を示し、ｙ´は０または１を示し、ｘ´＋ｙ´＝２を示す。）
本発明［２］は、反応溶媒を、５０℃以上１２０℃以下に加熱する第１工程と、前記反応溶媒に、下記一般式（２）で示されるアルカノールアミン化合物を連続供給または分割供給し、かつ、前記反応溶媒に、下記一般式（３）で示されるビスフェノール型エポキシ樹脂を連続供給または分割供給することにより、前記アルカノールアミン化合物およびビスフェノール型エポキシ樹脂を反応させ、ポリオール樹脂を含むポリオール樹脂溶液を調製する第２工程とを備える製造方法により得られる、上記［１］に記載のポリオール樹脂を含んでいる。
【００１２】
【化７】
2020090575.tif 000003
【００１３】
（一般式（２）中、ｘ、ｙは、上記一般式（１）のｘ、ｙと同意義を示す。）
【００１４】
【化８】
2020090575.tif 000004
【００１５】
（一般式（３）中、Ｒ３〜Ｒ８は、上記一般式（１）のＲ３〜Ｒ８と同意義を示し、ｍは、１以上の整数であって、繰り返し単位の数を示す。）
本発明［３］は、反応溶媒を、５０℃以上１２０℃以下に加熱する第１工程と、前記反応溶媒に、下記一般式（２）で示されるアルカノールアミン化合物を連続供給または分割供給し、かつ、前記反応溶媒に、下記一般式（３）で示されるビスフェノール型エポキシ樹脂を連続供給または分割供給することにより、前記アルカノールアミン化合物および前記ビスフェノール型エポキシ樹脂を反応させ、ポリオール樹脂を含むポリオール樹脂溶液を調製する第２工程とを備える、ポリオール樹脂の製造方法である。
【００１６】
【化９】
2020090575.tif 000005
【００１７】
（一般式（２）中、ｘ、ｙは、上記一般式（１）のｘ、ｙと同意義を示す。）
【００１８】
【化１０】
2020090575.tif 000006
【００１９】
（一般式（３）中、Ｒ３〜Ｒ８は、上記一般式（１）のＲ３〜Ｒ８と同意義を示し、ｍは、１以上の整数であって、繰り返し単位の数を示す。）
本発明［４］は、さらに、前記ポリオール樹脂溶液を、１５０℃以上２５０℃以下に加熱する第３工程を備える、上記［３］に記載のポリオール樹脂の製造方法を含んでいる。
【００２０】
本発明［５］は、上記［１］または［２］に記載のポリオール樹脂と、前記ポリオール樹脂の水酸基と反応可能な官能基を有する化合物とを備える、塗料原料を含んでいる。
【００２１】
本発明［６］は、上記［１］または［２］に記載のポリオール樹脂と、前記ポリオール樹脂の水酸基と反応可能な官能基を有する化合物とを混合する工程を備える、塗料組成物の製造方法を含んでいる。
【発明の効果】
【００２２】
本発明のポリオール樹脂は、ゲルパーミエーションクロマトグラフィーにより測定される数平均分子量が３９００以上である。そのため、塗料に配合した場合に、曲げ加工性を向上させることができる。
【００２３】
また、本発明のポリオール樹脂は、反応溶媒を、５０℃以上１２０℃以下に加熱する第１工程と、反応溶媒に、アルカノールアミン化合物を連続供給または分割供給し、かつ、反応溶媒に、ビスフェノール型エポキシ樹脂を連続供給または分割供給することにより、アルカノールアミン化合物およびビスフェノール型エポキシ樹脂を反応させ、ポリオール樹脂を含むポリオール樹脂溶液を調製する第２工程とを備える製造方法により得られる。
【００２４】
そのため、塗料に配合した場合に、曲げ加工性を向上させることができる。
【００２５】
本発明のポリオール樹脂の製造方法は、反応溶媒を、５０℃以上１２０℃以下に加熱する第１工程と、反応溶媒に、アルカノールアミン化合物を連続供給または分割供給し、かつ、反応溶媒に、ビスフェノール型エポキシ樹脂を連続供給または分割供給することにより、アルカノールアミン化合物およびビスフェノール型エポキシ樹脂を反応させ、ポリオール樹脂を含むポリオール樹脂溶液を調製する第２工程とを備える。
【００２６】
つまり、このポリオール樹脂の製造方法では、予め、アルカノールアミン化合物と、ビスフェノール型エポキシ樹脂とが反応できる温度に調整された反応溶媒に、アルカノールアミン化合物およびビスフェノール型エポキシ樹脂を連続供給または分割供給する。
【００２７】
そのため、反応溶媒に、ビスフェノールＡ型エポキシ樹脂およびアルカノールアミン化合物が高濃度で存在することを抑制でき、その結果、ビスフェノールＡ型エポキシ樹脂の熱分解を抑制することができる。そうすると、ポリオール樹脂を高分子量化することができる。
【００２８】
本発明の塗料原料は、本発明のポリオール樹脂を備えている。
【００２９】
そのため、この塗料原料を用いて得られる塗膜は、曲げ加工性を向上することができる。
【００３０】
本発明の塗料組成物の製造方法は、本発明のポリオール樹脂と、ポリオール樹脂の水酸基と反応可能な官能基を有する化合物とを混合する工程を備える。
【００３１】
そのため、この塗料組成物の製造方法によって得られる塗料組成物を用いて得られる塗膜は、曲げ加工性を向上することができる。
【発明を実施するための形態】
【００３２】
本発明のポリオール樹脂は、反応溶媒を、５０℃以上１２０℃以下に加熱する第１工程と、反応溶媒に、アルカノールアミン化合物を連続供給または分割供給し、かつ、前記反応溶媒に、ビスフェノール型エポキシ樹脂を連続供給または分割供給することにより、アルカノールアミン化合物およびビスフェノール型エポキシ樹脂を反応させ、ポリオール樹脂を含むポリオール樹脂溶液を調製する第２工程とを備える製造方法により、得ることができる。
【００３３】
第１工程では、反応溶媒を、所定の温度（後述）に加熱する。
【００３４】
反応溶媒を加熱するには、まず、反応溶媒を準備する。
【００３５】
反応溶媒は、ビスフェノール型エポキシ樹脂およびアルカノールアミン化合物を溶解し、ビスフェノール型エポキシ樹脂およびアルカノールアミン化合物と反応しない溶剤であれば特に限定されず、例えば、非極性溶媒（例えば、ベンゼン、トルエン、キシレン、エチルベンゼンなどの芳香族炭化水素類）、例えば、極性溶媒（例えば、アセトン、メチルエチルケトン、メチルイソブチルケトン、シクロヘキサノンなどのケトン類、例えば、エチレングリコールモノブチルエーテル、エチレングリコールモノメチルエーテルなどのグリコールモノエーテル類、例えば、酢酸セロソルブなどのエステル類）などが挙げられる。
【００３６】
これら反応溶媒は、単独使用または２種以上併用でき、ビスフェノール型エポキシ樹脂の溶解性の観点から、好ましくは、非極性溶媒と極性溶媒との併用、より好ましくは、芳香族炭化水素類とグリコールモノエーテル類との併用、さらに好ましくは、キシレンとエチレングリコールモノメチルエーテルとの併用が挙げられる。
【００３７】
反応溶媒として、芳香族炭化水素類とグリコールモノエーテル類とを併用する場合には、芳香族炭化水素類とグリコールモノエーテル類との総量１００質量部に対して、芳香族炭化水素類の配合割合は、例えば、１０質量部以上、好ましくは、２０質量部以上であり、また、例えば、９０質量部以下であり、また、グリコールモノエーテル類の配合割合は、例えば、１０質量部以上であり、また、例えば、９０質量部以下、好ましくは、８０質量部以下である。
【００３８】
そして、第１工程では、窒素雰囲気下で、反応溶媒を、５０℃以上、好ましくは、７０℃以上、より好ましくは、９０℃以上であり、また、１２０℃以下、好ましくは、１１０℃以下、より好ましくは、１０５℃以下に加熱する。
【００３９】
加熱温度が、上記下限以上および上記上限以下であれば、ビスフェノールＡ型エポキシ樹脂の熱分解（後述）を抑制し、高分子量化されたポリオール樹脂を得ることができる。
【００４０】
一方、加熱温度が、上記下限未満であれば、ビスフェノール型エポキシ樹脂およびアルカノールアミン化合物を十分に反応させることができない。
【００４１】
また、加熱温度が、上記上限を超過すると、ビスフェノールＡ型エポキシ樹脂の熱分解（後述）の抑制が不十分となり、高分子量化されたポリオール樹脂を得ることができない。
【００４２】
第２工程では、上記の反応溶媒に、アルカノールアミン化合物およびビスフェノール型エポキシ樹脂を配合する。
【００４３】
アルカノールアミン化合物は、下記一般式（２）で表される。
【００４４】
【化１１】
2020090575.tif 000007
【００４５】
（一般式（２）中、Ｒ１は、炭素数２〜１０の２価のアルキレン基を示し、Ｒ２は、炭素数１〜１０の１価のアルキル基または炭素数６〜１０のアリール基を示し、ｘは、１または２を示し、ｙは０または１を示し、かつ、ｘ＋ｙ＝２を示す。）。
【００４６】
上記式（２）において、Ｒ１は、炭素数２〜１０の２価のアルキレン基を示す。
【００４７】
炭素数２〜１０の２価のアルキレン基としては、例えば、エチレン基、プロピレン基、イソプロピレン基、ブチレン基、１，２−ジメチルエチレン基、ペンチレン基、１−メチルブチレン基、２−メチルブチレン基、ヘプチレン基、オクチレン基、ノニレン基、デシレン基などが挙げられ、好ましくは、エチレン基が挙げられる。
【００４８】
上記式（２）において、Ｒ２は、炭素数１〜１０の１価のアルキル基または炭素数６〜１０のアリール基を示す。
【００４９】
炭素数１〜１０の１価のアルキル基としては、メチル基、エチル基、プロピル基、イソプロピル基、ブチル基、イソブチル基、ｓｅｃ−ブチル基、ｔｅｒｔ−ブチル基、ペンチル基、イソペンチル基、ｔｅｒｔ−ペンチル基、ヘキシル基、ヘプチル基、オクチル基、ノニル基、イソノニル基、デシル基などの炭素数１〜１０の鎖状アルキル基、例えば、シクロプロピル基、シクロブチル基、シクロペンチル基、シクロヘキシル基、シクロヘプチル基、シクロオクチル基、シクロノニル基、シクロデシル基などの炭素数３〜１０の環状アルキル基などが挙げられる。
【００５０】
炭素数６〜１０のアリール基としては、例えば、フェニル基、トリル基、ナフチル基などが挙げられる。
【００５１】
Ｒ２は、好ましくは、炭素数１〜１０の１価のアルキル基、より好ましくは、メチル基を示す。
【００５２】
上記式（２）において、ｘは、１または２を示し、ｙは０または１を示し、かつ、ｘ＋ｙ＝２を示し、好ましくは、ｘが２を示し、ｙが０を示す。
【００５３】
このようなアルカノールアミン化合物として、具体的には、ジアルカノールアミン、モノアルカノールアミンなどが挙げられる。
【００５４】
ジアルカノールアミンとしては、例えば、ジエタノールアミン、ジ（イソプロパノール）アミン、ジ（ｎ−プロパノール）アミン、ビス（２−ヒドロキシブチル）アミンなどのジアルカノール（炭素数２以上４以下）アミン、例えば、ジペンタノールアミン、ビス（２−ヒドロキシオクチル）アミンなどのジアルカノール（炭素数５以上１０以下）アミンなどが挙げられる。
【００５５】
モノアルカノールアミンとしては、例えば、Ｎ−メチルエタノールアミン、Ｎ−エチルエタノールアミン、Ｎ−（ｎ−プロピル）エタノールアミン、Ｎ−（イソプロピル）エタノールアミン、Ｎ−フェニルエタノールアミン、Ｎ−ベンジルエタノールアミン、Ｎ−メチルイソプロパノールアミン、Ｎ−エチルイソプロパノールアミン、Ｎ−（ｎ−プロピル）イソプロパノールアミン、Ｎ−（イソプロピル）イソプロパノールアミン、Ｎ−フェニルイソプロパノールアミン、Ｎ−ベンジルイソプロパノールアミン、Ｎ−メチル−ｎ−プロパノールアミン、Ｎ−エチル−ｎ−プロパノールアミン、Ｎ−（ｎ−プロピル）−ｎ−プロパノールアミン、Ｎ−（イソプロピル）−ｎ−プロパノールアミン、Ｎ−フェニル−ｎ−プロパノールアミン、Ｎ−ベンジル−ｎ−プロパノールアミンなどのモノアルカノール（炭素数２以上４以下）アミンが挙げられる。
【００５６】
これらアルカノールアミン化合物は、単独使用または２種以上併用でき、好ましくは、ジアルカノールアミンとモノアルカノールアミンとの併用、より好ましくは、ジアルカノールアミンの単独使用、さらに好ましくは、ジアルカノール（炭素数２以上４以下）アミンの単独使用、とりわけ好ましくは、ジエタノールアミンの単独使用が挙げられる。
【００５７】
また、このようなアルカノールアミン化合物は、上記した反応溶媒に溶解させて用いることもできる。
【００５８】
ビスフェノールＡ型エポキシ樹脂は、下記一般式（３）で表される。
【００５９】
【化１２】
2020090575.tif 000008
【００６０】
（一般式（３）中、Ｒ３は水素原子またはメチル基を示し、Ｒ４、Ｒ５、Ｒ６、Ｒ７は、互いに同一または相異なって、水素原子またはハロゲン原子を示し、Ｒ８は、メチレン基、メチルメチレン基、ジメチルメチレン基、メチルフェニルメチレン基、シクロヘキシリデン基、スルホニル基、または、エーテル基を示し、ｍは、１以上の整数であって、繰り返し単位の数を示す。）
上記式（３）において、Ｒ３は水素原子またはメチル基を示し、好ましくは、水素原子を示す。
【００６１】
上記式（３）において、Ｒ４、Ｒ５、Ｒ６、Ｒ７は、互いに同一または相異なって、水素原子またはハロゲン原子を示す。
【００６２】
ハロゲン原子としては、例えば、フッ素、塩素、臭素、ヨウ素などが挙げられる。
【００６３】
Ｒ４、Ｒ５、Ｒ６、Ｒ７は、好ましくは、水素原子を示す。
【００６４】
上記式（３）において、Ｒ８は、メチレン基、メチルメチレン基、ジメチルメチレン基、メチルフェニルメチレン基、シクロヘキシリデン基、スルホニル基、または、エーテル基を示し、好ましくは、メチレン基、メチルメチレン基、ジメチルメチレン基、より好ましくは、ジメチルメチレン基を示す。
【００６５】
上記式（３）において、ｍは、繰り返し単位の数を示し、ｍは、例えば、１以上２０（数平均）以下である。
【００６６】
ビスフェノールＡ型エポキシ樹脂のエポキシ当量は、後述するポリオール樹脂の数平均分子量を高くする観点から、高いほうがよく、例えば、８００ｇ／ｅｑ．以上、好ましくは、１５００ｇ／ｅｑ．以上、より好ましくは、２０００ｇ／ｅｑ．以上、さらに好ましくは、２５００ｇ／ｅｑ．以上であり、また、例えば、５０００ｇ／ｅｑ．以下である。
【００６７】
そして、第２工程では、反応溶媒に、アルカノールアミン化合物およびビスフェノール型エポキシ樹脂を供給する。
【００６８】
アルカノールアミン化合物とビスフェノール型エポキシ樹脂との割合は、例えば、ビスフェノール型エポキシ樹脂が有するエポキシ基１当量に対して、アルカノールアミン化合物が有する活性水素が、０．３当量以上であり、また、１．２当量以下である。
【００６９】
具体的には、上記の加熱温度に維持した反応溶媒に、アルカノールアミン化合物を連続供給または分割供給し、かつ、反応溶媒に、ビスフェノール型エポキシ樹脂を連続供給または分割供給する。
【００７０】
すなわち、反応溶媒に、アルカノールアミン化合物およびビスフェノール型エポキシ樹脂を供給する方法として、アルカノールアミン化合物を連続供給し、かつ、ビスフェノール型エポキシ樹脂を連続供給する方法、アルカノールアミン化合物を連続供給し、かつ、ビスフェノール型エポキシ樹脂を分割供給する方法、アルカノールアミン化合物を分割供給し、かつ、ビスフェノール型エポキシ樹脂を連続供給する方法、アルカノールアミン化合物を分割供給し、かつ、ビスフェノール型エポキシ樹脂を分割供給する方法が挙げられる。
【００７１】
分割供給とは、アルカノールアミン化合物またはビスフェノール型エポキシ樹脂を一括して供給するのではなく、これらの仕込み量を、複数回（具体的には、操作の煩雑さを考慮して、任意に設定することが可能であり、連続供給に近づける観点から、分割数は多い方がよく、例えば、２分割以上、好ましくは、３分割以上、より好ましくは、５分割以上、また、例えば、１００００分割以下）に分けて、供給する方法である。
【００７２】
分割供給において、各分割におけるアルカノールアミン化合物またはビスフェノール型エポキシ樹脂の投入量、また、分割投入の間隔は任意に設定することができるが、等量に分割し、かつ、分割投入の間隔を均等にすることが、アルカノールアミン化合物とビスフェノール型エポキシ樹脂の反応を、より均一に行わせる観点から好ましい。
【００７３】
また、連続供給とは、アルカノールアミン化合物またはビスフェノール型エポキシ樹脂を一括して供給するのではなく、これらの仕込み量を、所定の時間以上（具体的には、例えば、１時間以上、好ましくは、２時間以上、より好ましくは、３時間以上、さらに好ましくは、４時間以上かけて、また、例えば、２４時間以内、好ましくは、１２時間以内、より好ましくは、８時間以内、さらに好ましくは、６時間以内）かけて、供給する方法である。
【００７４】
連続供給において、アルカノールアミン化合物またはビスフェノール型エポキシ樹脂の供給速度は任意に設定可能であるが、所定の量を、所定の供給時間の間、一定の速度で供給することが、アルカノールアミン化合物とビスフェノール型エポキシ樹脂の反応を、より均一に行わせる観点から好ましい。
【００７５】
なお、反応溶媒に供給されるビスフェノール型エポキシ樹脂は、固体のまま供給してもよく、また、固体のビスフェノール型エポキシ樹脂を軟化点以上の温度に加熱し、流動可能な状態にしてから供給してもよく、また、固体のビスフェノール型エポキシ樹脂を上記の反応溶媒に溶解させて流動可能な状態にしてから供給してもよい。
【００７６】
反応溶媒に、アルカノールアミン化合物およびビスフェノール型エポキシ樹脂を供給する方法として、操作性の観点から、好ましくは、アルカノールアミン化合物を連続供給し、かつ、ビスフェノール型エポキシ樹脂を分割供給する方法が挙げられる。
【００７７】
また、アルカノールアミン化合物の供給およびビスフェノール型エポキシ樹脂の供給は、好ましくは、同時に実施される。
【００７８】
すなわち、より好ましくは、アルカノールアミン化合物を連続供給し、かつ、ビスフェノール型エポキシ樹脂を分割供給し、かつ、アルカノールアミン化合物の供給およびビスフェノール型エポキシ樹脂の供給を、同時に実施する。
【００７９】
そして、アルカノールアミン化合物およびビスフェノール型エポキシ樹脂を供給した後、ポリオール樹脂のエポキシ当量を向上させる観点から、さらに、反応溶媒を、上記の加熱温度で加熱することもできる。
【００８０】
このときの加熱時間は、例えば、１０分以上、好ましくは、２０分以上、より好ましくは、３０分以上、さらに好ましくは、１時間以上、また、例えば、２４時間以下、好ましくは、１２時間以下、より好ましくは、６時間以下、さらに好ましくは、３時間以下である。
【００８１】
以上の工程を経て、アルカノールアミン化合物とビスフェノール型エポキシ樹脂とが反応する。
【００８２】
具体的には、ビスフェノール型エポキシ樹脂の両末端のエポキシ基が開環し、ビスフェノール型エポキシ樹脂の両末端に、アルカノールアミン化合物が結合する。
【００８３】
これにより、ポリオール樹脂が得られる。具体的には、ポリオール樹脂を含むポリオール樹脂溶液が得られる。
【００８４】
また、このようなポリオール樹脂溶液は、未反応のビスフェノール型エポキシ樹脂を、例えば、０．００１質量％以上、また、例えば、７０質量％以下の割合で含んでもよい。
【００８５】
ポリオール樹脂溶液のエポキシ当量は、例えば、５０００ｇ／ｅｑ．以上、好ましくは、６０００ｇ／ｅｑ．以上、より好ましくは、８０００ｇ／ｅｑ．以上であり、また、例えば、測定精度の観点から、１０００００ｇ／ｅｑ．以下である。
【００８６】
なお、上記のエポキシ当量の測定方法については、後述する実施例において詳述する。
【００８７】
上記で説明したように、このポリオール樹脂の製造方法では、ビスフェノールＡ型エポキシ樹脂とアルカノールアミン化合物とを反応させることにより、ポリオール樹脂を製造する。
【００８８】
このような反応では、アルカノールアミン化合物によって、ビスフェノールＡ型エポキシ樹脂が熱分解する（具体的には、下記一般式（３）で示したビスフェノールＡ型エポキシ樹脂において、Ａで示したＲ８とベンゼン環との間の結合が切れる。）場合がある。
【００８９】
【化１３】
2020090575.tif 000009
【００９０】
特許文献１の方法では、ビスフェノールＡ型エポキシ樹脂を含む１２０℃のキシレン溶媒に、ジエタノールアミンを一括して供給しているため、キシレン溶媒中に、ビスフェノールＡ型エポキシ樹脂およびジエタノールアミンが高濃度で存在する。このような場合には、上記の熱分解が起こりやすくなる傾向があり、その結果、ポリオール樹脂を高分子量化できないという不具合がある。
【００９１】
一方、上記のポリオール樹脂の製造方法では、第１工程において、予め、アルカノールアミン化合物と、ビスフェノール型エポキシ樹脂とが反応できる温度に調整し、第２工程において、予め温度が調製された反応溶媒に、アルカノールアミン化合物およびビスフェノール型エポキシ樹脂を連続供給または分割供給する。
【００９２】
このような連続供給または分割供給によって、反応溶媒中のアルカノールアミン化合物およびビスフェノール型エポキシ樹脂の濃度を調整することで、この濃度が高濃度になることを抑制できる。その結果、上記の熱分解を抑制することができる。そうすると、後述する数平均分子量を有する（高分子量化された）ポリオール樹脂を製造することができる。
【００９３】
また、上記のポリオール樹脂の製造方法は、好ましくは、さらに、ポリオール樹脂溶液を加熱する第３工程を備える。
【００９４】
このような第３工程を実施することで、ポリオール樹脂溶液中の未反応のアルカノールアミン化合物、および、未反応のビスフェノール型エポキシ樹脂をより多く反応させることができ、その結果、ポリオール樹脂を、さらに高分子量化させることができる。
【００９５】
具体的には、第３工程では、上記のポリオール樹脂溶液を、第１工程における加熱温度よりも高い温度、例えば、１５０℃以上、好ましくは、１６０℃以下、より好ましくは、１８０℃以上、また、例えば、２５０℃以下で加熱する。
【００９６】
加熱温度が、上記下限以上であれば、ポリオール樹脂を、さらに高分子量化することができる。
【００９７】
加熱温度が、上記上限以下であれば、上記の熱分解を抑制することができる。
【００９８】
また、第３工程の反応温度を、第１工程の加熱温度よりも高くしても、ポリオール樹脂溶液中のアルカノールアミン化合物およびビスフェノール型エポキシ樹脂の大部分は、反応しているため（換言すれば、ポリオール樹脂溶液中で、未反応のアルカノールアミン化合物および未反応のビスフェノール型エポキシ樹脂は、高濃度で存在していないため）、上記の熱分解を抑制することができる。
【００９９】
また、加熱時間は、例えば、１０分以上、好ましくは、２０分以上、より好ましくは、３０分以上、さらに好ましくは、１時間以上であり、また、例えば、２４時間以下、好ましくは、１２時間以下、より好ましくは、６時間以下、さらに好ましくは、３時間以下である。
【０１００】
このようにして、得られたポリオール樹脂は、下記一般式（１）で表される。
【０１０１】
【化１４】
2020090575.tif 000010
【０１０２】
（Ｒ１およびＲ１´は、互いに同一または相異なって、上記一般式（２）のＲ１と同意義を示し、Ｒ２およびＲ２´は、互いに同一または相異なって、上記一般式（２）のＲ２と同意義を示し、Ｒ３〜Ｒ８は、上記一般式（３）のＲ３〜Ｒ８と同意義を示し、ｘおよびｘ´は、上記一般式（２）のｘと同意義を示し、ｙおよびｙ´は、上記一般式（２）のｙと同意義を示し、ｎは、１以上の整数であって、繰り返し単位の数を示す。）
上記で説明したように、アルカノールアミン化合物とビスフェノール型エポキシ樹脂との反応では、ビスフェノール型エポキシ樹脂の両末端のエポキシ基が開環し、ビスフェノール型エポキシ樹脂の両末端に、アルカノールアミン化合物が結合する。
【０１０３】
そのため、１種類のアルカノールアミン化合物を用いた場合は、ビスフェノール型エポキシ樹脂の両末端に、同一のアルカノールアミン化合物が結合する。そうすると、Ｒ１およびＲ１´は、互いに同一となり、また、Ｒ２およびＲ２´は、互いに同一となり、また、ｘおよびｘ´は、互いに同一となり、また、ｙおよびｙ´は互いに同一となる。
【０１０４】
一方、２種類の互いに相異なるアルカノールアミン化合物を併用する場合、具体的には、上記一般式（２）において、互いに相異なるＲ１、Ｒ２、ｘ、ｙを示す一のアルカノールアミン化合物および他のアルカノールアミン化合物を併用する場合には、
α）ビスフェノール型エポキシ樹脂の両末端に、一のアルカノールアミン化合物が結合したポリオール樹脂と、
β）ビスフェノール型エポキシ樹脂の両末端に、他のアルカノールアミン化合物が結合したポリオール樹脂と、
γ）ビスフェノール型エポキシ樹脂の一方側の末端に、一のアルカノールアミン化合物が結合し、ビスフェノール型エポキシ樹脂の他方側の末端に、他のアルカノールアミン化合物が結合したポリオール樹脂の混合物が得られる。
【０１０５】
このようなポリオール樹脂のうち、ビスフェノール型エポキシ樹脂の両末端に、一のアルカノールアミン化合物が結合したポリオール樹脂と、ビスフェノール型エポキシ樹脂の両末端に、他のアルカノールアミン化合物が結合したポリオール樹脂とにおいては、Ｒ１およびＲ１´は、互いに同一となり、また、Ｒ２およびＲ２´は、互いに同一となり、また、ｘおよびｘ´は、互いに同一となり、また、ｙおよびｙ´は互いに同一となる。
【０１０６】
一方、ビスフェノール型エポキシ樹脂の一方側の末端に、一のアルカノールアミン化合物が結合し、ビスフェノール型エポキシ樹脂の他方側の末端に、他のアルカノールアミン化合物が結合したポリオール樹脂においては、Ｒ１およびＲ１´は、互いに相異なり、また、Ｒ２およびＲ２´は、互いに相異なり、また、ｘおよびｘ´は、互いに相異なり、また、ｙおよびｙ´は互いに相異なる。
【０１０７】
そして、Ｎ種類（ｎ１、ｎ２・・・ｎＮ）の互いに相異なるアルカノールアミン化合物を併用する場合には、ビスフェノール型エポキシ樹脂の一方側の末端に、ｎ１、ｎ２・・・ｎＮ番目のアルカノールアミン化合物のうち、１つのアルカノールアミン化合物が結合し、ビスフェノール型エポキシ樹脂の他方側の末端に、ｎ１、ｎ２・・・ｎＮ番目のアルカノールアミン化合物のうち、１つのアルカノールアミン化合物が結合したポリオール樹脂が得られる。
【０１０８】
すなわち、Ｎ種類（ｎ１、ｎ２・・・ｎＮ）の互いに相異なるアルカノールアミン化合物を併用する場合には、ΣＮ種類のポリオール樹脂の混合物が得られる。
【０１０９】
このようなポリオール樹脂のうち、ビスフェノール型エポキシ樹脂の両末端に、同種類のアルカノールアミン化合物が結合したポリオール樹脂においては、Ｒ１およびＲ１´は、互いに同一となり、また、Ｒ２およびＲ２´は、互いに同一となり、また、ｘおよびｘ´は、互いに同一となり、また、ｙおよびｙ´は互いに同一となる。
【０１１０】
一方、ビスフェノール型エポキシ樹脂の一方側の末端および他方側の末端に、互いに異なる種類のアルカノールアミン化合物が結合したポリオール樹脂においては、Ｒ１およびＲ１´は、互いに相異なり、また、Ｒ２およびＲ２´は、互いに相異なり、また、ｘおよびｘ´は、互いに相異なり、また、ｙおよびｙ´は互いに相異なる。
【０１１１】
上記式（１）において、Ｒ３〜Ｒ８は、上記一般式（３）のＲ３〜Ｒ８と同意義を示す。
【０１１２】
詳しくは、上記式（１）で示されるポリオール樹脂のＲ３〜Ｒ８は、上記の反応で用い、上記式（３）で示されるビスフェノール型エポキシ樹脂のＲ３〜Ｒ８と同じになる。
【０１１３】
上記式（１）において、ｎは、繰り返し単位の数を示し、ｎは、例えば、１以上２０（数平均）以下である。
【０１１４】
詳しくは、上記式（１）で示されるポリオール樹脂のｎは、上記の反応で用い、上記式（３）で示されるビスフェノール型エポキシ樹脂のｍと同じになるか、または、ｎはｍより小さくなる。
【０１１５】
より詳しくは、上記の反応において、上記の熱分解が起こらない場合には、ｎはｍと同じになり、上記の熱分解が起こる場合には、ｎはｍより小さくなる。
【０１１６】
ポリオール樹脂溶液の固形分濃度は、例えば、１０質量％以上、好ましくは、３０質量％以上であり、また、好ましくは、６０質量％以下である。
【０１１７】
ポリオール樹脂のゲルパーミエーションクロマトグラフィー（ＧＰＣ）により測定される数平均分子量は、３９００以上、好ましくは、４０００以上、より好ましくは、４５００以上、さらに好ましくは、４９００以上であり、また、溶剤への溶解性の観点から、例えば、１００００以下である。
【０１１８】
ポリオール樹脂の数平均分子量が、上記下限以上であれば、塗料に配合した場合に、曲げ加工性を向上させることができる。
【０１１９】
一方、ポリオール樹脂の数平均分子量が、上記下限未満であれば、塗料に配合した場合に、曲げ加工性を向上させることができない。
【０１２０】
なお、上記の数平均分子量の測定方法については、後述する実施例において詳述する。
【０１２１】
そして、とりわけ、このポリオール樹脂は、塗料原料における主剤として、好適に用いることができる。
【０１２２】
本発明の塗料原料は、上記のポリオール樹脂と、上記のポリオール樹脂の水酸基と反応可能な官能基を有する化合物とを備える。
【０１２３】
具体的には、この塗料原料は、上記のポリオール樹脂と、上記のポリオール樹脂の水酸基と反応可能な官能基を有する化合物とを、それぞれ別々に調製し、使用時に混合して使用する二液型の塗料原料である。
【０１２４】
つまり、塗料原料は、ポリオール樹脂と、ポリオール樹脂の水酸基と反応可能な官能基を有する化合物とを独立して備えるキットであり、それらがセット販売される。
【０１２５】
ポリオール樹脂の水酸基と反応可能な官能基を有する化合物としては、例えば、イソシアネート基を有する化合物、例えば、カルボキシル基を有する化合物、例えば、イミド基を有する化合物、例えば、アルデヒド基を有する化合物などが挙げられ、好ましくは、イソシアネート基を有する化合物が挙げられる。
【０１２６】
イソシアネート基を有する化合物としては、例えば、トリレンジイソシアネート（ＴＤＩ）、ジフェニルメタンジイソシネート（ＭＤＩ）、１，５−ナフタレンジイソシアネート（ＮＤＩ）などの芳香族ジイソシアネート、例えば、キシリレンジイソシアネート（ＸＤＩ）、テトラメチルキシリレンジイソシアネート（ＴＭＸＤＩ）などの芳香脂肪族ジイソシアネート、例えば、ペンタメチレンジイソシアネート（ＰＤＩ）、ヘキサメチレンジイソシアネート（ＨＤＩ）などの脂肪族ジイソシアネート、例えば、３−イソシアナトメチル−３，５，５−トリメチルシクロヘキシルイソシアネート（別名：イソホロジイソシアネート）（ＩＰＤＩ）、ビス（イソシアナトメチル）シクロヘキサン（Ｈ６ＸＤＩ）、メチレンビス（シクロヘキシルイソシアネート）（別名：ビス（イソシアナトシクロヘキシル）メタン）（Ｈ１２ＭＤＩ）、ノルボルナンジイソシアネート（ＮＤＢＩ）などの脂環族ジイソシアネートなどのポリイソシアネートが挙げられる。
【０１２７】
また、イソシアネート基を有する化合物として、例えば、上記のポリイソシアネートの多量体、トリメチロールプロパンアダクト体、アロファネート体、ビウレット体などが挙げられる。
【０１２８】
これらポリオール樹脂の水酸基と反応可能な官能基を有する化合物は、単独使用または２種類以上併用することができる。
【０１２９】
そして、この塗料原料を用いて、塗料組成物を製造することができる。
【０１３０】
具体的には、塗料組成物は、上記のポリオール樹脂および上記のポリオール樹脂の水酸基と反応可能な官能基を有する化合物（すなわち、塗料原料）を準備する工程（準備工程）と、上記のポリオール樹脂と、上記のポリオール樹脂の水酸基と反応可能な官能基を有する化合物とを混合する工程（混合工程）を備える製造方法により製造することができる。
【０１３１】
準備工程では、ポリオール樹脂およびポリオール樹脂の水酸基と反応可能な官能基を有する化合物（すなわち、塗料原料）を準備する。
【０１３２】
そして、混合工程では、ポリオール樹脂と、ポリオール樹脂の水酸基と反応可能な官能基を有する化合物とを混合する。
【０１３３】
具体的には、ポリオール樹脂の水酸基と反応可能な官能基を有する化合物中の水酸基と反応可能な官能基に対する、ポリオール樹脂の水酸基の当量比（水酸基／水酸基と反応可能な官能基）が、例えば、好ましくは、０．７５以上であり、例えば、２以下、好ましくは、１．５以下となるように、ポリオール樹脂と、ポリオール樹脂の水酸基と反応可能な官能基を有する化合物とを混合する。
【０１３４】
これにより、ポリオール樹脂と、ポリオール樹脂の水酸基と反応可能な官能基を有する化合物とを含む塗料組成物が得られる。
【０１３５】
また、塗料組成物には、必要に応じて、例えば、エポキシ樹脂、触媒、塗工改良剤、レベリング剤、消泡剤、酸化防止剤や紫外線吸収剤などの安定剤、可塑剤、界面活性剤、顔料（例えば、酸化チタンなど。）、充填剤（例えば、タルク、炭酸カルシウム、シリカ、カーボン、石油樹脂、タール、アスファルトなど。）、有機または無機微粒子、防黴剤、シランカップリング剤などの添加剤を配合してもよい。
【０１３６】
これらの添加剤は、ポリオール樹脂、および、ポリオール樹脂の水酸基と反応可能な官能基を有する化合物のうちのいずれか一方またはその両方に配合してもよく、これらを混合してから配合してもよい。
【０１３７】
これらの添加剤の配合量は、その目的および用途により適宜決定される。
【０１３８】
そして、このような塗料組成物を、適宜の割合で、鋼板上に塗布し、必要により、乾燥および加熱することで、塗料組成物を硬化させ、塗膜（硬化膜）を形成することができる。
【０１３９】
このような塗膜は、上記のポリオール樹脂を含む塗料組成物を用いて得られるため、曲げ加工性に優れる。
【０１４０】
そして、このような塗膜を備える鋼板（プレコート鋼板）は、建材、電気製品、自動車部品などの用途に好適に用いることができる。
【０１４１】
また、上記のポリオール樹脂は、例えば、ポリエステルポリオール、アクリルポリオールなどの他のポリオール樹脂、例えば、ポリエチレングリコール、ポリプロピレングリコールなどのポリエーテル類、例えば、ポリエステル樹脂、例えば、アクリル樹脂、例えば、繊維素樹脂などに配合することで、改質剤として用いることができる。
【０１４２】
また、上記のポリオール樹脂は、例えば、メラミン樹脂、尿素樹脂などのアミノ樹脂、例えば、レゾールなどのメチロール基を有する樹脂に配合することにより、焼付塗料として用いることもできる。
【実施例】
【０１４３】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
１．ポリオール樹脂の製造
実施例１
（第１工程）
反応溶媒として、キシレン４６．７ｇ、エチレングリコールモノブチルエーテル１０９ｇを、還流冷却器を備えた反応容器に仕込み、容器内を窒素で置換したのち、撹拌しながら１００℃に加熱した。
【０１４４】
（第２工程）
上記の反応溶媒に、ジエタノールアミン３．７ｇを、５時間に亘って反応容器に連続的に供給した。別途、ジエタノールアミンのシクロヘキサノン溶液の供給と同時に、エポキシ当量２８５０ｇ／ｅｑ．、数平均分子量３７５０のビスフェノールＡ型エポキシ樹脂（具体的には、上記一般式（３）において、Ｒ３が水素原子、Ｒ４、Ｒ５、Ｒ６、Ｒ７は水素原子を示し、Ｒ８は、ジメチルメチレン基を示し、ｎ＝１２（数平均）を示す固体のビスフェノールＡ型エポキシ樹脂）１００ｇを、１０ｇずつに分割して、３０分おきに反応溶媒に供給した。
【０１４５】
供給終了後、さらに、１００℃で加熱反応を１時間継続し、エポキシ当量３００００ｇ／ｅｑ．以上であり、ＧＰＣによる数平均分子量４０００のポリオール樹脂を含むポリオール樹脂溶液を得た。
【０１４６】
反応終了時における、キシレン：エチレングリコールモノブチルエーテルの組成比（重量比）は、１８：４２であり、ポリオール樹脂の固形分濃度は４０重量％であった。
【０１４７】
実施例２
実施例１で得られたポリオール樹脂溶液を、窒素雰囲気下、還流冷却器を備えた反応器中、撹拌下、１８０℃で２時間、加熱反応させた（第３工程）。
【０１４８】
これにより、エポキシ当量３００００ｇ／ｅｑ．以上であり、ＧＰＣによる数平均分子量５０００のポリオール樹脂を含むポリオール樹脂溶液を得た。
【０１４９】
比較例１
キシレン４６．７ｇ、実施例１で用いたビスフェノールＡ型エポキシ樹脂１００ｇを、還流冷却器を備えた反応容器に仕込み、系内を窒素置換した後、徐々に加熱して内温を１２０℃まで上げ、撹拌し完全に溶解させた後、さらに１５０℃まで徐々に加熱した。内温が１５０℃に到達した後、ジエタノールアミン３．７ｇを１時間かけて連続的に供給し、温度を保持して、さらに６時間撹拌させて、ビスフェノールＡ型エポキシ樹脂とジエタノールアミンとを反応させた。次に、反応混合物に、エチレングリコールモノブチルエーテル１０９ｇを反応溶媒に添加し溶解させた後、室温まで冷却させたところ、エポキシ当量３００００ｇ／ｅｑ．以上であり、ＧＰＣによる数平均分子量３５００のポリオール樹脂を含むポリオール樹脂溶液を得た。反応終了時における、キシレン：エチレングリコールモノブチルエーテルの組成比（重量比）は、１８：４２であり、ポリオール樹脂の固形分濃度は４０重量％であった。
２．評価
（エポキシ当量）
各実施例および比較例のポリオール樹脂０．２〜５ｇを精秤し、２００ｍｌの三角フラスコに入れた後、ジオキサン２５ｍｌを加えて溶解させた。次いで、１／５規定の塩酸溶液（ジオキサン溶媒）２５ｍｌを加え、密栓して十分混合した後、３０分間静置した。次いで、トルエン−エタノール混合溶液（１：１容量比）５０ｍｌを加えた後、クレゾールレッドを指示薬として１／１０規定水酸化ナトリウム水溶液で滴定した。滴定結果に基づいて下記式（１）に従ってエポキシ当量（ｇ／ｅｑ．）を計算した。
エポキシ当量（ｇ／ｅｑ．）＝１０００×Ｗ／〔（Ｂ−Ｓ）×Ｎ〕    （１）
Ｗ：ポリオール樹脂採取量（ｇ）
Ｂ：空試験に要した１／１０規定水酸化ナトリウム水溶液（ｍｌ）
Ｓ：試料の試験に要した１／１０規定水酸化ナトリウム水溶液（ｍｌ）
Ｎ：水酸化ナトリウム水溶液の規定度
（数平均分子量）
各実施例および比較例のポリオール樹脂８０ｍｇを、テトラヒドロフラン（ＴＨＦ）１０ｍｌに溶解して試料液を調製し、この試料液１００μｌを、カラムに注入し、下記の測定条件で保持時間の測定を実施した。また、予め、既知の数平均分子量を有するビスフェノールＡ型エポキシ樹脂を標準物質として用いて、保持時間を測定して、下記表１に示す結果を得、この表に基づいて検量線を作成し、その検量線から樹脂試料の数平均分子量（Ｍｎ）をビスフェノールＡ型エポキシ樹脂換算で求めた。なお、保持時間の補正のため、内部標準としてキシレン使用した。その結果を表２に示す。
【０１５０】
＜測定条件＞
カラム：ＨＳＧ２０（ガードカラム）＋ＨＳＧ６０Ｓ＋ＨＳＧ５０＋ＨＳＧ４０＋ＨＳＧ２０（全て島津製作所社製）
カラム温度：４０℃・移動相（流量）：ＴＨＦ（１ｍｌ／分）
ピーク検出法：ＵＶ（２５４ｎｍ）
検量線種類：直線
【０１５１】
【表１】
2020090575.tif 000011
【０１５２】
（曲げ加工性）
各実施例および比較例１のポリオール樹脂溶液のそれぞれに、ヘキサメチレンジイソシアネートを、エポキシ樹脂溶液／硬化剤樹脂の配合割合が２０／１０（固形分換算）となるように配合して、塗料組成物を調製した。
【０１５３】
次いで、脱脂した０．３×１００×２００ｍｍの鋼板（日本テストパネル工業（株）製ＪＩＳ  Ｇ３０３３（ＳＴＰＥ））に、この塗料組成物を膜厚が７〜８μｍになるようにバーコーターを用いて塗装し、２２０℃の温度で１分間焼き付け、塗膜を得た。これにより、ポリオール樹脂を含む塗膜を備える鋼板（プレコート鋼板）を得た。
【０１５４】
次いで 、得られたプレコート鋼板を、スペーサーとして、被塗装金属板１枚を挟むように１８０度折り曲げた場合（１Ｔ）と、スペーサーとして、同上の板２枚を挟んで１８９度折り曲げた場合（２Ｔ）について、それぞれ折り曲げ部をテープ剥離し、その塗膜外観を目視で評価した。
【０１５５】
塗膜の外観に関して次の基準で優劣を評価した。その結果を表２に示す
５：折り曲げ部の塗膜が、剥離しなかった。
４＋：折り曲げ部の塗膜が、１％以上５％未満、剥離した。
４：折り曲げ部の塗膜が、５％以上１０％未満、剥離した。
３＋：折り曲げ部の塗膜が、１０％以上２０％未満、剥離した。
３：折り曲げ部の塗膜が、２０％以上３０％未満、剥離した。
２：折り曲げ部の塗膜が、３０％以上５０％未満、剥離した。
１：折り曲げ部の塗膜が、５０％以上剥離した。
【０１５６】
【表２】
2020090575.tif 000012